(57)【要約】【課題】支持板の薄厚化を図ることができ、板状試料の温度の制御性及びプラズマ透過性を向上させることができ、板状試料のコンタミネーション（汚染源）やパーティクル発生の原因となる虞がなく、異常放電が生じ難く、作動の安定性が向上し、しかも、耐久性に優れたサセプタ装置を提供する．【解決手段】本発明のサセプタ装置２１は、基体２２と、基体２２の下面２２ｂに配設された静電吸着用内部電極２３と、給電端子２４と、静電吸着用内部電極２３及び給電端子２４の静電吸着用内部電極２３との接続部を被覆する絶縁性溶射膜２５と、温度制御部２７とを備え、絶縁性溶射膜２５と温度制御部２７とを接合剤層２８を介して接合一体化し、基体２２のフランジ２２ｃを温度制御部２７の切欠部２７ａに嵌合し、静電吸着用内部電極２３、絶縁性溶射膜２５及び接合剤層２８を密閉状態とすることを特徴とする。【選択図】　　図１
2004079588.tif 000002
【特許請求の範囲】
【請求項１】
一主面が板状試料を載置する載置面とされたセラミックスからなる基体と、この基体の他の主面に配設された内部電極と、この内部電極に電気的に接続された給電端子と、前記内部電極及び該内部電極と前記給電端子との接続部を被覆する絶縁性溶射膜と、該絶縁性溶射膜の下部に配置され内部に温度制御用の媒体を循環させる流路が形成された温度制御部とを備え、
前記絶縁性溶射膜と前記温度制御部とを接合剤層を介して接合することにより、前記基体と前記温度制御部とを一体化してなることを特徴とするサセプタ装置。
【請求項２】
前記絶縁性溶射膜の厚みは２０μｍ〜５００μｍであることを特徴とする請求項１記載のサセプタ装置。
【請求項３】
前記内部電極の厚みは５μｍ〜２００μｍであることを特徴とする請求項１または２記載のサセプタ装置。
【請求項４】
前記基体及び前記温度制御部のいずれか一方の周縁部に嵌合凸部を、いずれか他方の周縁部に前記嵌合凸部と嵌合する嵌合凹部を、それぞれ設け、
前記嵌合凸部と前記嵌合凹部を嵌合することにより、前記絶縁性溶射膜及び前記接合剤層を密閉してなることを特徴とする請求項１、２または３記載のサセプタ装置。
【発明の詳細な説明】
【０００１】
【発明の属する技術分野】
本発明は、ＩＣ、ＬＳＩ、ＶＬＳＩ等の半導体装置を製造する半導体製造装置においてシリコンウエハ等の板状試料を固定する際に用いて好適なサセプタ装置に関し、特に、板状試料を一定温度に効率よく保持しつつ、この板状試料を静電吸着により固定し、プラズマ処理等の各種処理を施すことができるサセプタ装置に関するものである。
【０００２】
【従来の技術】
従来、例えば、ＩＣ、ＬＳＩ、ＶＬＳＩ等の半導体装置を製造する半導体製造工程においては、シリコンウエハ等の板状試料は、サセプタ基体と称される試料台に固定されて所定の処理が施される。
例えば、この板状試料にプラズマ雰囲気下にてエッチング処理等を施す場合、プラズマの熱により板状試料の表面が高温になり、表面のレジスト膜が張り裂ける（バーストする）等の問題が生じる。そこで、板状試料を固定しているサセプタ基体の下面に、内部に温度制御用の媒体を循環させる流路が形成された温度制御部を接合して一体化し、この温度制御部内の流路に冷却用媒体を循環させて熱交換を行い、板状試料の温度を望ましい一定の温度に維持しつつ静電吸着し、この板状試料に各種のプラズマ処理を施すようにした構成のサセプタ装置が用いられている。
【０００３】
図３は、このようなサセプタ装置の一例を示す断面図であり、このサセプタ装置１は、上面が板状試料を載置する載置面２ａとされセラミックスからなる載置板２と、この載置板２を下方から支持するセラミックスからなる支持板３と、これら載置板２と支持板３との間に設けられた静電吸着用内部電極４及び環状の絶縁材５と、この静電吸着用内部電極４に接するように支持板３の固定孔６内に設けられた給電端子７と、支持板３の下方に配置され、内部に冷却用媒体を循環させる流路８ａが形成された温度制御部８とにより構成され、支持板３と温度制御部８とはインジウム（Ｉｎ）やインジウム合金等の軟質ろう材を含む接合剤により形成された接合剤層９を介して接合一体化されている。また、給電端子７は、その外周が絶縁材料１０により囲繞されるとともに、外部の直流電源１１に接続されている。温度制御部８は、その躯体が導電性材料によりプラズマ発生用内部電極を兼ねた構成とされ、外部の高周波電源１２に接続されている。
【０００４】
【発明が解決しようとする課題】
しかしながら、上述した従来のサセプタ装置１においては、支持板３を構成しているセラミックス板の厚みが少なくとも３ｍｍ程度あるために、板状試料と温度制御部８との間の熱交換効率が充分ではなく、板状試料の温度を所望の一定の温度に維持するのが難しいという問題点があった。そこで、従来のサセプタ装置１に対しては、温度調整機能の更なる向上が求められていた。
また、このサセプタ装置１においては、前記支持板３の厚みが少なくとも３ｍｍ程度あるために、プラズマ透過性が充分ではなく、したがって、プラズマを安定して発生させることが難しいという問題点があった。
【０００５】
また、このサセプタ装置１においては、接合剤層９が腐食性ガスやプラズマに対して充分な耐性を有していないために、接合剤層９中の重金属成分が揮発し易く、板状試料のコンタミネーション（汚染源）やパーティクル発生の原因となる虞があった。
更に、この接合剤層９が導電性であるために、この接合剤層９がプラズマに曝されて異常放電が生じ、この異常放電により接合界面が絶縁破壊される虞があった。そのために、安全装置が頻繁に作動してサセプタ装置１が安定に作動しない他、サセプタ装置１が安定に作動するとしてもサセプタ装置１自体の耐久性が充分でないという問題点があった。
【０００６】
本発明は、上記の課題を解決するためになされたものであって、板状試料を載置する基体を支持するための支持板を絶縁膜に置き替えることで、支持板の薄厚化を図ることができ、したがって、板状試料の温度の制御性及びプラズマ透過性を向上させることができ、更には、板状試料のコンタミネーション（汚染源）やパーティクル発生の原因となる虞がなく、異常放電が生じ難く、作動の安定性が向上し、しかも、耐久性に優れたサセプタ装置を提供することを目的とする。
【０００７】
【課題を解決するための手段】
本発明者等は、鋭意検討した結果、セラミックス製の基体上に配設された内部電極上にセラミックス被覆材料を溶射して、この内部電極上に絶縁性溶射膜を形成し、この絶縁性溶射膜を介して前記基体を温度制御部に接合すれば、上記の課題を効率よく解決し得ることを知見し、本発明を完成するに至った。
【０００８】
すなわち、本発明のサセプタ装置は、一主面が板状試料を載置する載置面とされたセラミックスからなる基体と、この基体の他の主面に配設された内部電極と、この内部電極に電気的に接続された給電端子と、前記内部電極及び該内部電極と前記給電端子との接続部を被覆する絶縁性溶射膜と、該絶縁性溶射膜の下部に配置され内部に温度制御用の媒体を循環させる流路が形成された温度制御部とを備え、前記絶縁性溶射膜と前記温度制御部とを接合剤層を介して接合することにより、前記基体と前記温度制御部とを一体化してなることを特徴とする。
【０００９】
このサセプタ装置では、前記内部電極及び該内部電極と前記給電端子との接続部を被覆する絶縁性溶射膜を備え、前記絶縁性溶射膜と前記温度制御部とを接合剤層を介して接合することにより、前記基体と前記温度制御部とを一体化したことにより、従来の支持板を薄厚の絶縁性溶射膜に替えることが可能になり、前記温度制御部と板状試料との間の熱伝導性及びプラズマ透過性が改善される。
【００１０】
前記絶縁性溶射膜の厚みは２０μｍ〜５００μｍであることが好ましい。
ここで、絶縁性溶射膜の厚みとは、前記基体の表面からの平均厚みである。
前記内部電極の厚みは５μｍ〜２００μｍであることが好ましい。
この内部電極の厚みを５μｍ〜２００μｍと薄くすれば、前記絶縁性溶射膜の厚みを薄くすることが可能になり、前記温度制御部と板状試料との間の熱伝導性及びプラズマ透過性がさらに改善される。
【００１１】
さらに、前記基体及び前記温度制御部のいずれか一方の周縁部に嵌合凸部を、いずれか他方の周縁部に前記嵌合凸部と嵌合する嵌合凹部を、それぞれ設け、前記嵌合凸部と前記嵌合凹部を嵌合することにより、前記絶縁性溶射膜及び前記接合剤層を密閉した構成とすれば、前記内部電極、前記絶縁性溶射膜及び前記接合剤層を腐食性ガスやプラズマから保護することが可能になる。
【００１２】
【発明の実施の形態】
本発明のサセプタ装置の各実施の形態について説明する。
なお、以下の各実施の形態は、発明の趣旨をより良く理解させるために具体的に説明するものであり、特に指定のない限り、本発明を限定するものではない。
【００１３】
［第１の実施形態］
図１は、本発明の第１の実施形態のサセプタ装置を示す断面図であり、このサセプタ装置２１は、上面（一主面）がシリコンウエハ等の板状試料を載置するための載置面２２ａとされた平板状のセラミックスからなる基体２２と、この基体２２の下面（他の主面）２２ｂに配設された所定のパターンの静電吸着用内部電極２３と、一端部が静電吸着用内部電極２３に接続されかつ他端部が外部に露出された給電端子２４と、静電吸着用内部電極２３の全面及び給電端子２４の静電吸着用内部電極２３との接続部を被覆しかつ基体２２の下面２２ｂに固着された絶縁性溶射膜２５と、この絶縁性溶射膜２５の下方に配置され、肉厚の平板状の躯体内部に水やＨｅガス等の冷却用媒体（温度制御用媒体）が循環する流路２６が形成された温度制御部２７とを備えている。
【００１４】
絶縁性溶射膜２５と温度制御部２７とは、接合剤層２８を介して接合一体化され、また、給電端子２４はその外周が絶縁材料２９により囲繞されるとともに、温度制御部２７に形成された貫通孔３０に固定され、さらに外部の直流電源１１に接続されている。また、温度制御部２７は、その躯体が導電性材料によりプラズマ発生用内部電極を兼ねた構成とされ、外部の高周波電源１２に接続されている。
【００１５】
また、基体２２の側周縁部には、リング状のフランジ２２ｃが温度制御部２７に向かって突出する様に設けられている。一方、温度制御部２７の上部の周縁部には、フランジ２２ｃと相補形状の切欠部２７ａが形成されている。そして、基体２２のフランジ２２ｃを温度制御部２７の切欠部２７ａに嵌合することにより、静電吸着用内部電極２３、絶縁性溶射膜２５及び接合剤層２８が基体２２及び温度制御部２７により囲繞されて密閉状態とされ、腐食性ガスやプラズマに露出しないようになっている。
【００１６】
上記の基体２２を構成する材料としては、窒化アルミニウム、酸化アルミニウム、窒化珪素、酸化珪素、酸化ジルコニウム、酸化チタン、サイアロン、窒化ホウ素、炭化珪素から選択された１種または２種以上を含有するセラミックスが好ましい。このように、基体２２を構成する材料は、単一の材料であっても、複数の材料を含む複合材料であってもよいが、その熱膨張係数は、可能な限り静電吸着用内部電極２３の熱膨張係数及び絶縁性溶射膜２５の熱膨張係数に近似したものが好ましく、かつ、焼成し易い材料で、しかも得られた焼結体が緻密で機械的強度の高いものが好ましい。
また、この基体２２の載置面２２ａは静電吸着面となるから、特に誘電率が高い材質であって、静電吸着する板状試料に対して不純物とならないものを選択することが好ましい。
【００１７】
この基体２２の厚みは０．３ｍｍ〜３ｍｍが好ましく、特に好ましくは０．５ｍｍ〜１．５ｍｍである。その理由は、基体２２の厚みが０．３ｍｍ未満であると充分な耐電圧を確保することができず、一方、３ｍｍを超えると静電吸着力が低下する他、基体２２の載置面２２ａに載置される板状試料と温度制御部２７との間の熱伝導性が低下し、処理中の板状試料の温度を望ましい一定の温度に保つことが困難となるからである。
【００１８】
静電吸着用内部電極２３の材料としては、チタン、タングステン、モリブデン、白金等の高融点金属、グラファイト、カーボン等の炭素材料、炭化珪素、窒化チタン、炭化チタン等の導電性を有するセラミックス等を使用することができる。
これら電極材料の熱膨張係数は、基体２２及び絶縁性溶射膜２５の熱膨張係数に出来るだけ近似していることが望ましい。
【００１９】
静電吸着用内部電極２３の厚みは５μｍ〜２００μｍが好ましく、特に好ましくは１０〜１００μｍである。その理由は、厚みが５μｍを下回ると充分な導電性を確保することができず、一方、厚みが２００μｍを越えると、絶縁性の溶射材料により絶縁性溶射膜を形成する際に剥離が生じる虞があり、また、基体２２上に載置される板状試料と温度制御部２７との間の熱伝導性が低下し、処理中の板状試料の温度を望ましい一定の温度に保つことが困難となり、また、プラズマ透過性が低下し、プラズマの発生が不安定になるからである。
このような厚みの静電吸着用内部電極２３は、従来より知られているスパッタ法、または蒸着法、若しくは印刷法により容易に形成することができる。
【００２０】
給電端子２４は、静電吸着用内部電極２３に静電圧を印加するためのものであり、その数、形状等は、静電吸着用内部電極２３の態様、即ち単極型か、双極型かにより決定される。
この給電端子２４を構成する材料としては、耐熱性に優れた導電性材料であれば特に制限されるものではないが、熱膨張係数が静電吸着用内部電極２３及び基体２２それぞれの熱膨張係数に近似したものが好ましく、例えば、コバール合金、ニオブ（Ｎｂ）等の金属材料、各種の導電性セラミックスが好適に用いられる。
【００２１】
絶縁性溶射膜２５を構成する材料としては、耐熱性、絶縁性に優れたものであれば特に限定されるものではないが、熱膨張係数が静電吸着用内部電極２３及び基体２２それぞれの熱膨張係数に近似したものが好ましく、例えば、アルミナ、二酸化珪素、窒化珪素、炭化珪素等のセラミックスが好適に用いられる。
この絶縁性溶射膜２５を溶射する場合、例えば、プラズマジェット溶射法等の公知の溶射法を用いることができる。プラズマジェット溶射法は、陰極と陽極ノズルとの間に発生させたアークにより作動ガスをプラズマ化し、このプラズマ内に溶射材料を送り込み、被溶射面に吹付けるものである。得られた溶射膜は多孔質な層状組織であるが、絶縁性溶射膜２５は基体２２と温度制御部２７により囲繞されているので、敢えて封孔処理や溶融処理を施す必要はない。
【００２２】
この絶縁性溶射膜２５の膜厚は２０μｍ〜５００μｍが好ましく、特に好ましくは５０μｍ〜３００μｍである。その理由は、膜厚が２０μｍを下回ると絶縁性、耐電圧性が低下し、例えば、双極型の静電チャックの場合では、正負電極間で電流の漏れが生じるからであり、一方、膜厚が５００μｍを越えると、不経済であるばかりでなく、基体２２の載置面２２ａ上に載置される板状試料と温度制御部２７との間の熱伝導性が低下し、処理中の板状試料の温度を望ましい一定の温度に保つことが困難となり、さらに、プラズマ透過性が低下し、プラズマの発生が不安定になるからである。
この絶縁性溶射膜２５は、基体２２と温度制御部２７により囲繞されているので、耐プラズマ性は要求されない。
【００２３】
温度制御部２７を構成する材料としては、熱伝導性、導電性、加工性に優れた材料であれば特段制限されるものではなく、例えば、銅、アルミニウム、チタン、ステンレス等の金属、アルミニウム等の金属と導電性セラミックスとを含む導電性複合材料が好適に用いられる。例えば、導電性複合材料としては、アルミニウム中に炭化珪素を２０〜７０重量％分散させたアルミニウム複合材が好適に用いられる。
【００２４】
この温度制御部２７の全面、少なくともプラズマに曝される面は、アルマイト処理またはポリイミド系樹脂によるコート処理されているのが好ましい。これらアルマイト処理またはポリイミド系樹脂によるコート処理により、温度制御部２７の耐プラズマ性が向上する他、異常放電が防止されるため耐プラズマ安定性が向上し、また、表面傷の発生も防止し得る。
この温度制御部２７は、流路２７ａに水やＨｅガス等の冷却用媒体を循環させることにより、処理中の板状試料の温度を望ましい一定の温度に保つように温度制御することができる。
【００２５】
接合剤層２８を構成する材料（接合剤または接着剤）としては、絶縁性溶射膜２５と温度制御部２７とを強固に接合し得るものであれば特に制限されるものではなく、例えば、シリコーン系接合剤、フッ素樹脂系接合剤等の弾性を有する有機系接着剤、あるいはインジウム、インジウム合金等を含む軟質のロウ剤等が好適に用いられる。
【００２６】
上記の絶縁性溶射膜２５は弾性を有しないので、弾性を有しない接合剤や硬質のロウ剤では絶縁性溶射膜２５と温度制御部２７とを強固に接合（接着）することが困難となる。また、弾性を有する接合剤や軟質のロウ剤は、弾性を有することから熱膨張緩和層としても作用し、熱ストレスによる接合剤層２８の劣化もないので好ましい。この接合剤層２８の厚みは、特に限定されないが、通常１５０μｍ〜２５０μｍ程度である。接合剤層２８の厚みが１５０μｍを下回ると充分な接合強度が得られず、一方、２５０μｍを越えると熱交換効率やプラズマ透過性が低下するからである。
【００２７】
以上説明したように、本実施形態のサセプタ装置２１によれば、静電吸着用内部電極２３及び該静電吸着用内部電極２３と給電端子２４との接続部を薄厚の絶縁性溶射膜２５により被覆し、この絶縁性溶射膜２５と温度制御部２７とを接合剤層２８を介して接合することにより基体２２と温度制御部２７とを一体化したので、薄厚の絶縁性溶射膜２５により従来の肉厚の支持板に取って代わることで温度制御部２７と板状試料との間隔を狭めることができ、板状試料の温度制御を向上させることができ、したがって、温度制御部２７と板状試料との間の熱伝導性及びプラズマ透過性を改善することができる。
【００２８】
また、基体２２の側周縁部にリング状のフランジ２２ｃを、温度制御部２７の上部の周縁部に前記フランジ２２ｃと相補形状の切欠部２７ａをそれぞれ形成し、基体２２のフランジ２２ｃを温度制御部２７の切欠部２７ａに嵌合することにより、静電吸着用内部電極２３、絶縁性溶射膜２５及び接合剤層２８を基体２２及び温度制御部２７により囲繞し密閉状態としたので、これら静電吸着用内部電極２３、絶縁性溶射膜２５及び接合剤層２８を腐食性ガスやプラズマから保護することができる。したがって、異常放電等の発生を防止することができ、作動を安定化させることができ、耐久性を向上させることができる。
【００２９】
［第２の実施形態］
図２は、本発明の第２の実施形態のサセプタ装置を示す断面図であり、このサセプタ装置４１が第１の実施形態のサセプタ装置２１と異なる点は、第１の実施形態のサセプタ装置２１では、基体２２の側周縁部にリング状のフランジ２２ｃを、温度制御部２７の上部の周縁部に前記フランジ２２ｃと相補形状の切欠部２７ａをそれぞれ形成し、基体２２のフランジ２２ｃを温度制御部２７の切欠部２７ａに嵌合する構成であるのに対し、本実施形態のサセプタ装置４１では、基体４２の下部の周縁部に切欠部４２ｃを、温度制御部４３の上部の周縁部に前記切欠部４２ｃと相補形状のリング状のフランジ４３ａを、それぞれ形成し、温度制御部４３のフランジ４３ａを基体４２の切欠部４２ｃに嵌合する構成とした点である。
【００３０】
このサセプタ装置４１は、第１の実施形態のサセプタ装置２１と同様、基体４２の上面が板状試料を載置する載置面４２ａとされるとともに下面４２ｂに静電吸着用内部電極２３が所定のパターンで配設され、この静電吸着用内部電極２３に給電端子２４の先端部が接続され、静電吸着用内部電極２３の全面及び給電端子２４と静電吸着用内部電極２３との接続部が絶縁性溶射膜２５により被覆され、この絶縁性溶射膜２５と温度制御部４３の上面とが接合剤層２８を介して接合一体化された構成である。
なお、基体４２の材質、温度制御部４３の材質、及びその他の点については、第１の実施形態のサセプタ装置２１と全く同様であるから、説明を省略する。
【００３１】
このサセプタ装置４１においても、静電吸着用内部電極２３、絶縁性溶射膜２５及び接合剤層２８が基体４２及び温度制御部４３により囲繞されて密閉状態とされ、腐食性ガスやプラズマに露出しないようになっている。
本実施形態のサセプタ装置４１においても、第１の実施形態のサセプタ装置２１と同様、温度制御部４３と板状試料との間の熱伝導性及びプラズマ透過性を改善することができる。
また、静電吸着用内部電極２３、絶縁性溶射膜２５及び接合剤層２８を腐食性ガスやプラズマから保護することができ、したがって、異常放電等の発生を防止することができ、作動を安定化させることができ、耐久性を向上させることができる。
【００３２】
【実施例】
以下、実施例を挙げ、本発明をさらに詳しく説明する。
ここでは、図１に示すサセプタ装置２１を作製した。
「基体の作製」
炭化珪素粉末を５重量％含み、残部が酸化アルミニウム粉末からなる混合粉末を略円板状に成形し、その後、所定の温度で焼成し、直径２３０ｍｍ、厚み１ｍｍの略円板状の炭化珪素−酸化アルミニウム（アルミナ）複合焼結体を得た。
次いで、この複合焼結体の上面（一主面）を平坦度が１０μｍ以下となるよう研磨して板状試料を載置するための載置面とし、セラミックス製の基体２２を得た。
【００３３】
「静電吸着用内部電極の形成」
上記のセラミックス製の基体２２の下面（他の主面）２２ｂに、後の熱処理工程で静電吸着用内部電極となるよう、銀（Ａｇ）７４．３重量部と、銅（Ｃｕ）２１．０重量部と、チタン（Ｔｉ）４．７重量部とからなる混合粉末と、有機溶剤と、有機バインダーを含有する塗布剤を、スクリーン印刷法にて印刷・塗布し、その後、所定の温度で乾燥し、静電吸着用内部電極形成層とした。
次いで、この静電吸着用内部電極形成層上の所定位置に、直径１０ｍｍ、長さ２０ｍｍのコバール合金製の棒状体を垂直に立て、真空中、７８０℃にて熱処理し、給電端子２４が接続された、厚み５０μｍの静電吸着用内部電極２３を形成した。
【００３４】
「絶縁性溶射膜の形成」
プラズマジェット溶射法により、上記の静電吸着用内部電極２３の全面、及び給電端子２４の先端部と静電吸着用内部電極２３との接続部を覆うように、絶縁性溶射膜２５を形成した。
溶射材としては、市販の酸化アルミニウム粉末（平均粒径２μｍ）を用い、平均厚みが２００μｍの絶縁性溶射膜を形成した。
【００３５】
「温度制御部の作製」
鋳込み成形法により、炭化珪素を１５重量％含むアルミニウムからなる直径２３０ｍｍ、厚み３０ｍｍの略円板状の温度制御部２７を作製した。
この温度制御部２７の内部には、冷媒を循環させる流路２６と、給電端子２４を貫通させる貫通孔３０が形成されている。
【００３６】
「接合一体化」
温度制御部２７の上面をアセトンを用いて脱脂、洗浄し、この上面に主成分としてインジウム（Ｉｎ）を含むインジウム系ろう剤を塗布し、大気中、２００℃の温度下で加熱処理し、厚みが２００μｍのろう材層を形成した。ただし、給電端子２４を貫通させる貫通孔３０の部分を除いて形成した。
その後、このろう材層上に、絶縁性溶射膜２５が接し、かつ貫通孔３０に給電端子２４が挿通するように、静電吸着用内部電極２３が形成された基体２２を温度制御部２７の上面に載置し、大気中、２００℃にて加熱処理し、接合剤層２８を介して基体２２と温度制御部２７とを一体化した。さらに、給電端子２４と貫通孔３０との間にシリコーン樹脂（絶縁材料）を充填して絶縁し、サセプタ装置２１を得た。
【００３７】
「評価」
上記により得られたサセプタ装置２１（実施例）、及び図３に示されるサセプタ装置１（従来例）それぞれの静電吸着特性を評価した。
実施例及び従来例のサセプタ装置の載置面に、直径２００ｍｍのシリコンウエハ（板状試料）を載置し、これらのサセプタ装置を、アルゴン（Ａｒ）ガスを含むプラズマ雰囲気下において、シリコンウエハの面内温度が４００℃となるように温度制御部内の流路に水（冷却用媒体）を流しつつ、シリコンウエハを載置面に静電吸着するため、静電吸着用内部電極に直流電圧：５００Ｖ、７５０Ｖ、１０００Ｖを印加した。
【００３８】
その結果、実施例のサセプタ装置では、いずれの印加電圧でも何ら支障なくシリコンウエハを静電吸着することができたが、従来例のサセプタ装置では、印加電圧が１０００Ｖのときに接合剤層に放電が生じ、安全装置が作動してシリコンウエハを静電吸着することができなかった。
また、実施例のサセプタ装置では、シリコンウエハ上のプラズ処理を１００００回行ってもプラズマが消失することはなく、プラズマの安定性も良好であった。
実施例のサセプタ装置の静電吸着特性を表１に示す。
【００３９】
【表１】
2004079588.tif 000003
【００４０】
【発明の効果】
以上説明したように、本発明のサセプタ装置によれば、内部電極及び該内部電極と給電端子との接続部を被覆する絶縁性溶射膜と、温度制御部とを、接合剤層を介して接合したので、従来のサセプタ装置における支持板を絶縁性溶射膜に替えて薄膜化することができ、温度制御部と板状試料との間隔を小さくすることができ、温度制御部と板状試料との間の熱伝導性及びプラズマ透過性を改善することができる。
【００４１】
基体及び温度制御部のいずれか一方の周縁部に嵌合凸部を、いずれか他方の周縁部に前記嵌合凸部と嵌合する嵌合凹部を、それぞれ設け、前記嵌合凸部と前記嵌合凹部を嵌合し、前記絶縁性溶射膜及び前記接合剤層を密閉した構成とすれば、前記内部電極、前記絶縁性溶射膜及び前記接合剤層を腐食性ガスやプラズマから保護することができ、板状試料へのコンタミネーション（汚染源）やパーティクルの原因となる虞もない。
さらに、接合剤層がプラズマに曝されて異常放電を起こして安全装置が頻繁に作動することもなく、安定に作動することができ、しかも、耐久性に優れたものとなる。
【図面の簡単な説明】
【図１】本発明の第１の実施形態のサセプタ装置を示す断面図である。
【図２】本発明の第２の実施形態のサセプタ装置を示す断面図である。
【図３】従来のサセプタ装置の一例を示す断面図である。
【符号の説明】
２１　サセプタ装置
２２　基体
２２ａ　載置面
２２ｂ　下面（他の主面）
２２ｃ　リング状のフランジ
２３　静電吸着用内部電極
２４　給電端子
２５　絶縁性溶射膜
２６　流路
２７　温度制御部
２７ａ　切欠部
２８　接合剤層
４１　サセプタ装置
４２　基体
４２ａ　載置面
４２ｂ　下面（他の主面）
４２ｃ　切欠部
４３　温度制御部
４３ａ　リング状のフランジ
【図１】
2004079588.tif 000004
【図２】
2004079588.tif 000005
【図３】
2004079588.tif 000006